FR 2975986 A1 20121207 FR 1154842 A 20110601 PROCEDE DE FONCTIONNALISATION DE LA PAROI D'UN PORE. La présente invention a pour objet un procédé de fonctionnalisation d'un pore. La Demande de brevet PCT WO 2009/109727 décrit un procédé de fonctionnalisation de la paroi d'un pore dans lequel des électrodes sont disposées aux extrémités du pore et/ou à distance de cette extrémité, et un champ électrique est créé dans le pore pour permettre un dépôt sur sa paroi. II n'existe par contre pas de procédé permettant de modifier les propriétés électrochimiques de la surface intérieure d'un pore. L'idée de base de la présente invention est de mettre en oeuvre un pore en un matériau permettant de générer des excitons par irradiation lumineuse, à savoir un semi-conducteur monocristallin ou polycristallin éventuellement passivé par une couche diélectrique, par exemple une membrane en silicium intrinsèque recouverte d'une couche de silice, ou bien un semi-conducteur intrinsèque tel que le diamant polycristallin, dont les propriétés isolantes (très haute résistivité) permettent de se dispenser d'une couche de passivation diélectrique. L'invention concerne ainsi un procédé de fonctionnalisation électrochimique d'une paroi interne d'un pore baigné par un électrolyte, caractérisé que ladite paroi est en un matériau semi-conducteur et en ce qu'il met en oeuvre une co-activation électrique et photonique, l'activation électrique étant obtenue par application d'une tension ou d'un courant entre des électrodes situées dans l'électrolyte de part et d'autre du pore, et l'activation photonique étant apte à générer des excitons dans la paroi du pore. On entend par pore, une zone ou un canal de restriction entre deux réservoirs électrolytiques. Au moins deux pores peuvent être disposés en série entre lesdites électrodes. Au moins une source lumineuse peut être mise en oeuvre pour activer photoniquement un des pores disposés en série. Au moins une source lumineuse est de préférence déplaçable pour permettre d'activer photoniquement l'un ou l'autre des pores disposés en série. Au moins deux pores peuvent être disposés en parallèle. Le procédé peut être caractérisé en ce qu'une première électrode est disposée d'un côté des pores et est commune à l'ensemble des pores et en ce que de l'autre côté au moins une deuxième électrode est disposée en vis-à-vis d'au moins un des pores disposés en parallèle pour le fonctionnaliser sélectivement. Au moins une dite deuxième électrode est de préférence déplaçable de manière à être disposée en vis-à-vis de l'un ou l'autre des pores disposés en parallèle. La mise en oeuvre d'électrodes déplaçables permet d'activer électriquement un ou plusieurs pores sélectionnés. Au moins une source lumineuse peut être mise en oeuvre pour activer optiquement un des pores disposés en parallèle. Au moins une dite source lumineuse est de préférence déplaçable pour permettre d'activer photoniquement l'un ou l'autre des pores disposés en parallèle. Le pore peut être en un semi-conducteur intrinsèque éventuellement pourvu d'une couche de passivation; II peut être notamment en un semi-conducteur intrinsèque à très haute résistivité tel que le diamant polycristallin. Le courant traversant le pore a une densité comprise par exemple entre 0,2 A/cm2 et 10 A/cm2. La différence de potentiel peut être comprise entre 1 mV et 10 V. Le procédé peut être caractérisé en ce qu'il met en oeuvre une fonctionnalisation électrochimique à l'aide d'une solution comprenant une entité électro-activable. Le procédé peut être caractérisé en ce que l'entité activable est choisie parmi : i) des monomères électropolymérisables, tels que les pyrroles, les thiophènes, les indoles, les anilines, les azines, les phénylènevinylènes, les phénylènes, les pyrènes, les furanes, les sélénophènes, les pyrridazines, les carbozoles, les acrylates, les méthacrylates et leur dérivés ; ii) les ions des métaux, tels que Cu, Ag, Au, Fe, Co, Ni, Cr, Ti, etc. et leurs complexes ou leur oxydes ; iii) des dérivés porteurs de fonctions électrogreffables telles que les groupements diazonium ou -NH2 ; iv) les peintures électrophorétiques. Le procédé peut être caractérisé en ce qu'il met en oeuvre un dépôt de métal sur la paroi d'au moins un pore, à l'aide d'un électrolyte comportant un acide et un composé comprenant ledit métal. Le procédé peut être caractérisé en ce qu'il met en oeuvre la capture sur la paroi du pore de microbilles à partir d'une suspension dans un tampon d'hybridation de microbilles fonctionnalisées par des molécules cibles, la paroi du pore ayant été fonctionnalisée par co-activation électrique et photonique par des molécules sondes homologues des molécules cibles. Le procédé peut être caractérisé en ce qu'il met en oeuvre une étape de dépôt par ladite co-activation dans un électrolyte d'un enzyme catalytique assurant une catalyse par échange d'électrons. Il peut ensuite mettre en oeuvre l'application à la paroi du pore d'un potentiel pour générer une réaction catalytique dans un liquide traversant le pore qui est une solution ionique notamment aqueuse contenant un type de molécule qui, catalysé par l'enzyme catalytique greffé par co-activation, peut être transformé en un autre type de molécule, avec application d'une activation photonique qui permet de remplir la fonction de donneur ou d'accepteur d'électrons. Toutefois, cette fonction de donneur ou d'accepteur d'électrons peut être remplie pour toute réaction enzymatique lorsqu'un donneur ou accepteur d'électrons carboné est présent dans la solution ionique, ce qui fait que l'on peut dans ce cas se passer de l'activation photonique pour obtenir la réaction catalytique en appliquant seulement ledit potentiel à la paroi du pore. Le procédé peut être alors caractérisé en ce qu'il met en oeuvre une étape de dépôt par ladite co-activation d'une molécule, à savoir racine de radis ou de raifort ("Horse Radish Peroxydase" ou HRP) apte à catalyser la réduction de l'eau oxygénée en H2O (dans ce cas le HRP est oxydé) et une étape d'application à la paroi interne du nanopore dudit potentiel pour réduire le HRP à son état initial. Le procédé peut être caractérisé en ce qu'il met en oeuvre une étape de dépôt par ladite co-activation d'une espèce sensible soit à un effet redox provoquant un gonflement, soit à un effet électrostatique de répulsion, par exemple un dépôt d'un polymère conducteur ou d'un ADN, et une étape d'application à ladite paroi du pore d'une tension pour obtenir un changement de volume du polymère ou de l'ADN. D'autres caractéristiques et avantages de l'invention apparaîtront mieux à la lecture de la description ci-après, en liaison avec les dessins dans lesquels : - la figure 1 illustre la fonctionnalisation d'un pore dit 5 traversant avec le procédé selon l'invention, - la figure 2 illustre la fonctionnalisation de deux pores traversants disposés en série, avec le procédé selon l'invention, - les figures 3a et 3b illustrent deux modes de mise en oeuvre de la fonctionnalisation de pores traversants disposés en parallèle, avec des ~o électrodes communes aux pores (figure 3a) ou avec une ou plusieurs électrodes affectées chacune à un des pores en parallèle, - les figures 4a et 4b illustrent une mise en oeuvre du procédé selon l'invention pour fonctionnaliser sélectivement ou non un dépôt sur la paroi d'un ou plusieurs pores traversants, 15 - les figures 5a à 5c illustrent en vue de face (5a) et en perspective (5b) un mode de mise en oeuvre d'un pore planaire ; la figure 5c étant un exemple de réseau fluidique associant en série et en parallèle des pores planaires, - les figures 6a à 6c et 12 à 14 illustrent deux montages 20 expérimentaux de dépôt à travers un pore traversant - et les figures 7a et 7b ; 8a et 8b ; 9a à 9c ; 10a à 10d ; 11 a et 11 b sont des illustrations de résultats correspondant à des exemples de mise en oeuvre du procédé. Le procédé selon l'invention permet de contrôler localement 25 les propriétés électrochimiques de la surface intérieure diélectrique d'un pore, sans que le pore soit directement lié à une source électrique. Ainsi qu'il sera montré dans la suite de la description, le procédé permet de localiser et de maitriser le processus électrochimique sur la paroi du pore, avec la possibilité d'une sélectivité au niveau de la 30 localisation des fonctions greffées ou activées, ou bien encore en permettant la fonctionnalisation d'un réseau de pores, série et/ou parallèle, de façon hétérogène, chaque pore ou certains d'entre eux pouvant être fonctionnalisé par des molécules, notamment des biomolécules différentes. Ce procédé comporte les aspects principaux suivants : - Activation primaire : fonctionnalisation électrochimique d'un réseau de pores, de façon homogène ou non, en adsorbant ou en déposant des espèces sur la paroi du pore - Activation secondaire : contrôle des propriétés 5 électrochimiques d'espèces préalablement greffées ou déposées sur la paroi du pore par activation primaire - Contrôle d'un pore en fonctionnalisant des molécules électrochimiquement actives, par l'application d'un champ électrique et par l'application ou non de lumière 10 - Activation de propriétés électrochimiques d'espèces confinées dans le pore (électrochimiluminescence par exemple). Les pores traversent une membrane semi-conductrice de part en part (figure 1), ou bien ils sont planaires (figures 5a à 5c), réalisés par lithographie (ou tout autre procédé issus des micro nanotechnologies) sur une 15 membrane semi-conductrice. La membrane semi-conductrice est par exemple une membrane en silicium intrinsèque ou faiblement dopé couvert par une couche diélectrique (de préférence en silice). Le procédé selon l'invention est applicable à tout matériau 20 permettant la génération d'excitons sous activation lumineuse et leur séparation sous forme de paires électron-trou sous application d'un champ électrique connexe. Le ou les pores uniques, ou réseau de pores en série et/ou en parallèle sont remplis par une solution électrolytique, contenant des espèces 25 électrochimiquement actives dans le cas d'une activation primaire ou d'électrolyte additionné ou non d'espèces électroinactives dans le cas d'une activation secondaire Un champ électrique est obtenu par l'application d'une différence de potentiel ou d'un courant, via l'électrolyte en utilisant deux 30 électrodes situées de part et d'autre du pore, c'est-à-dire aux extrémités du pore et/ou à distance de cette extrémité, que le pore soit un pore traversant ou un pore planaire. La propriété électrochimique de la surface intérieure du pore est contrôlée par un faisceau de lumière proche ultra-violet visible ou proche 35 infra-rouge. Le flux de photons et leur longueur d'onde sont des paramètres importants. En effet, la lumière a pour fonction de générer des excitons dans le matériau semi-conducteur, et par conséquent, seule la lumière apte à traverser l'électrolyte aqueux et la couche de silice (par exemple 4 pm) qui recouvre le pore. Il s'agit en pratique de lumière visible ou proche infra-rouge. Toute lumière dont la longueur d'onde correspond à une énergie supérieure à la largeur de bande interdite (0,8 eV pour le Si) et capable de traverser l'électrolyte et la couche de silice convient. II est possible d'opérer à la lumière du jour ou bien encore avec une lampe par exemple halogène à travers une fibre optique, la puissance électrique de la lampe halogène pouvant atteindre par exemple 150 W. La quantité de matière disposée dépend de l'intensité lumineuse appliquée, car c'est elle qui module la conductivité de la membrane (paroi en matériau semi-conducteur). Le phénomène d'activation duale champ électrique/lumière est inversible, c'est-à-dire que la surface est activée quand la zone autour du pore est éclairée par le faisceau de lumière, et que la surface redevient inactive quand la lumière est retirée. On peut également, en gardant la lumière, appliquer ou non le champ électrique pour activer ou dé-activer la surface. Le diamètre du faisceau de lumière (par exemple 1 à 2 cm) correspond à la surface que l'on veut activer et/ou à la localisation du dépôt sur un (ou plusieurs) pore(s) d'un réseau. Elle peut déborder de cette région, car en dehors de la région de striction qui définit le pore, le champ électrique est bien plus faible et ne permet en général pas un dépôt. La présente invention permet d'induire la fonctionnalisation ou la modulation des propriétés physico-chimiques d'un pore unique ou d'un ou plusieurs pores répartis dans un réseau de pores série et/ou parallèle. Le procédé selon l'invention met à profit la technique décrite dans la Demande WO 2009/109727 précitée. Ce procédé connu utilise un champ électrique comme élément inducteur de l'électrodépôt sans contact de couches fonctionnelles (monocouches, ilôts, films) sur les parois d'un pore unique synthétique généré dans une membrane isolante. La présente invention permet d'étendre le domaine d'application via l'utilisation de la lumière comme élément de « co-induction » avec le champ électrique qui peut être appliqué soit par une différence de potentiel entre deux électrodes situées de part et d'autre du pore soit par une circulation de courant entre les dites électrodes. Le fait de diriger ou de focaliser de la lumière sur un endroit précis du support rend possible la fonctionnalisation électrochimique sélective d'un pore dans un réseau de pores, même si un potentiel est appliqué à tous les pores du réseau. Les pores sont en effet ménagés dans des matériaux semi-conducteurs capables de générer des excitons (rôle de la lumière) et d'obtenir une séparation de charges sous champ électrique (rôle de l'activation électrique). Le procédé permet ainsi non seulement de fonctionnaliser la paroi d'un pore, mais surtout de contrôler les propriétés électriques (électrochimiques) de la paroi et/ou de molécules électro-activables éventuellement greffées sur celle-ci notamment grâce à la co-activation que permet le procédé. Cette « co-induction » permet notamment un multiplexage, c'est-à-dire une différentiation de l'activation des pores au sein d'un réseau série et/ou parallèle de pores. Dans cette application, les pores peuvent être tridimensionels (traversants) ou planaires. Par pore tridimensionel ou pore traversant, on entend un trou présentant une striction de son diamètre et traversant une membrane isolante de part en part. Par pore planaire, on entend un canal micro-fluidique élaboré par gravure, emboutissage ou encore moulage de la surface d'un matériau plan et présentant une striction localisée qui comporte une paroi en matériau semi-conducteur. En l'absence soit du champ électrique soit de la lumière aucune modification électrochimique de la paroi du pore n'a pu être observée. Le pore est fabriqué dans un matériau permettant de générer des excitons par irradiation lumineuse, en l'occurrence un semi-conducteur, et passivé par une couche diélectrique, le champ électrique permettant alors, en combinaison avec l'excitation lumineuse, d'obtenir une séparation de charge suffisamment efficace pour générer la polarisation des parois du pore, par exemple une membrane en silicium intrinsèque recouverte de silice. Notons que ce protocole peut être mis en oeuvre avec un matériau non passivé en surface mais semi-conducteur comme le diamant polycristallin, dont la résistivité est suffisamment élevée pour qu'une couche de passivation ne soit pas nécessaire pour obtenir la génération d'excitons. La figure 1 présente de manière schématique le dispositif 35 utilisé pour la modification d'un pore unique 3 ayant une surface interne par exemple cylindrique 3' par co-activation électrique et photonique. Un champ électrique est appliqué au travers du pore 3 par injection de courant ou application d'une différence de potentiel (générateur 7) entre les deux électrodes 1 et 2 en métal noble par exemple en Pt ou Au. Tout autre métal ou électrode de première espèce (par exemple Cu) ou de seconde espèce (par exemple Ag/AgCI) peut être utilisé. On notera que les métaux (ou alliages) se différencient par leur stabilité électrochimique (corrosion, dissolution, passivation) et/ou par la stabilité du potentiel interfacial du matériau (électrode de seconde espèce). Conjointement, la membrane 61 solidaire d'un substrat 6 dans laquelle est percé le pore est soumise à un rayonnement lumineux par exemple dans le sens de la flèche F par exemple au travers d'une fibre optique. D'autres moyens d'injection de photons peuvent être considérés : objectif optique, objectif à immersion, pointe SNOM, (nanopointe utilisée en microscopie optique en champ proche) guide d'onde.... II est à noter ici que la longueur d'onde minimale exploitable est fixée par la fenêtre spectrale baignant la membrane du pore. La coinduction photoélectrique permet de générer une polarisation de la surface du pore qui se conduit alors comme un couple d'électrodes. Au-delà d'une densité de courant critique passant dans le pore, la polarisation électrique par application d'une différence de potentiel ou d'un courant permet d'induire à la surface du pore des réactions électrochimiques (électrodéposition, électrogreffage, électropolymérisation, électroprécipitation, électroadsorption) aboutissant à la fonctionnalisation électrochimique du pore par toute molécule présentant un groupement électroactivable ou par tout ion pouvant être électrodéposé dans le solvant utilisé dans les compartiments 4 et 5. Typiquement, dans un tampon phosphate salin PBS classique (pour 1 litre de PBS, 137 mM Nacl, 2,7 mM KCI et un tampon phosphate par exemple, 10 mM Na2HPO4, 1,76 mM KM2 PO4), cette densité de courant critique est d'environ 3 A/cm2. La valeur de la densité de courant critique est modulée par la concentration saline et se situe dans ce cas typiquement entre 0,2 A/cm2 et 10 A/cm2. Ainsi qu'il sera montré plus précisément dans la suite de la description, la co-activation électrique et lumineuse selon l'invention permet une maitrise de l'activité électrique/électrochimique. L'invention permet également par interaction spécifique entre les groupements greffés dans le pore et la surface de l'objet à capturer, la capture d'objets dans un pore fonctionnalisé en vue de réaliser des interactions biologiques spécifiques (fonction biocapteur). Cette capture ne nécessite pas la mise en oeuvre de la co-activation. De tels objets biologiques peuvent être par exemple des cellules individuelles, des nano-objets biologiques, par exemple une protéine, pour l'étude des interactions biologiques. De la même manière toute espèce électroactivable déjà présente sur les parois du pore 3 (et préalablement déposée de préférence par la technique de co-activation électrique et photonique décrite dans la présente Demande) pourrait être électro-activée de manière co-induite électriquement et photoniquement (cf. figures 4a et 4b). Les figures 5a et 5b illustrent la mise en oeuvre de pores planaires 3 situés entre deux canaux 4' et 5' gravés dans un substrat S en matériau semiconducteur. La largeur de la striction du pore planaire peut être comprise entre 1 nm et 100 pm, de même que sa profondeur. La profondeur des canaux 4' et 5' est supérieure ou égale à celle de la striction et peut être également comprise entre 1 nm et 100 pm. Le dispositif peut être fermé par un capot par exemple en 20 verre ou en polydiméthylsiloxane (PDMS). Avec des pores planaires, il est possible d'organiser un réseau de pores ayant ou non des dimensions différentes. La figure 5c montre des pores (micrométriques ou nanométriques) organisés en parallèle et/ou en série. 25 On a représenté deux branches 4'1 et 4'2 en parallèle (qui forment deux branches d'un Y) et qui comportent des pores planaires en série respectivement (31, 31' et 31") et (32, 32' et 32"), et une branche 5' qui présente un pore unique 3. Une extrémité de la branche 4', présente une électrode 11. Une extrémité de la branche 4'2 présente une électrode 12. 30 L'extrémité de la branche 5 présente l'électrode 2. La fonctionnalisation d'un pore dans un tel réseau est possible avec la co-activation champ électrique/lumière par exemple en éclairant localement le pore à fonctionnaliser et en appliquant une tension électrique entre l'électrode 11 et/ou 12 d'une part et l'électrode 2 d'autre part. La fonctionnalisation d'un pore d'un réseau de pores planaires série et/ou parallèle est ainsi possible quelle que soit son organisation grâce à la co-activation selon l'invention. La figure 2 présente une variante de multiplexage fonctionnel d'un réseau de pores dans le cas d'une structuration en série des pores. Un substrat 10 en Si présente deux membranes 61 et 62 dans laquelle sont formés deux pores 31 et 32 en série. Des fibres optiques 81 et 82 permettent l'activation de l'un et/ou l'autre des pores 31 et 32 par de la lumière. La polarisation est assurée comme précédemment par les électrodes 1 et 2 avec application d'un courant ou d'une tension. La figure 3a présente une extension de ce principe de base. Dans cette extension, la lumière est focalisée par une ou plusieurs fibres optiques 81, dont au moins une peut être mobile, ou sur un ou plusieurs pores (311, 312, ...31t) choisis dans un réseau parallèle de n pores. Cette focalisation permet ainsi une fonctionnalisation différentiée des pores et de fait un "multiplexage" de l'information immobilisée à la surface des parois des pores d'un même réseau. La focalisation lumineuse peut être obtenue par un objectif, une fibre optique ou encore une pointe SNOM dans le cas d'un réseau de nanopores. La fonctionnalisation différentiée peut être obtenue par déplacement d'une ou plusieurs sources ponctuelles de lumière sur la membrane du pore à modifier. Si l'on conçoit que le choix d'un pore dans un réseau série et/ou parallèle de pores peut être obtenue par focalisation de la lumière, il est aussi important de noter que le champ électrique peut lui aussi être circonscrit par la mise en oeuvre d'un processus de confinement des lignes de champ. Dans ce cas, la surface totale du réseau peut être illuminée, et le champ électrique est focalisé par l'utilisation d'au moins une micro ou nanoélectrode 1' mobile montée sur un système de positionnement (xyz) (figure 3b). Dans l'encadré de la figure 3b, on a représenté une variante d'électrode utilisable à cet effet. Elle comporte un coeur constitué par un fil conducteur 11 par exemple en Pt, dont l'extrémité est gainée de verre 12. La gaine 12 peut être utilisée pour illuminer le pore si l'on souhaite ne pas recourir à une illumination de la surface totale du réseau de pores. Un deuxième aspect de l'invention couvre la possibilité d'utiliser le même dispositif pour générer des phénomènes d'activation secondaire. L'idée ici est d'induire, via l'utilisation du couple électrons-photons, une réaction dirigée sur les parois du pore. De fait on peut induire un effet de striction plus ou moins prononcée du pore par activation des effets conformationels d'un film d'une couche d'espèces dont les propriétés de gonflement, de conformations sont sensibles aux propriétés électrochimiques de la surface du pore (figures 4a et 4b). Par exemple, un pore peut être fonctionnalisé par des brins d'ADN longs. Par application localisée de lumière et d'un champ électrique produisant une charge électrique positive de la paroi, cet ADN se plaque contre la paroi par interaction électrostatique alors que l'application d'une polarisation inverse génère par effet de répulsion une élongation des chaines. Une autre utilisation se rapporte à la fonctionnalisation de la paroi par un polymère conducteur électronique (par exemple polypyrrole). La maitrise de la polarisation du pore permet par co-activation électrique et photonique le passage d'un état réduit à un état oxydé, c'est-à-dire à un film dopé plus épais. Le pore peut jouer un rôle de nano(bio)réacteurs par coactivation électrique et photonique de la fonction immobilisée sur les parois (figure 4b). Il est bien sur important de noter que, une nouvelle fois, ces phénomènes peuvent être générés sur un ou plusieurs pores situés dans un réseau parallèle et/ou série de pores. Le dispositif considéré ci-dessous comporte un pore unique (figures 1 et 2) ou un réseau de pores disposés en parallèle et /ou en série (figures 2, 3a, 3b et 4a) construit dans une membrane diélectrique semi-25 conductrice passivée (ou non) par une couche d'oxyde. Dans le cas d'un réseau de pores à trois dimensions (traversant une membrane diélectrique, les pores sont fabriqués par exemple par gravure chimique sélective et photolithographie ou par faisceau électronique. Dans le cadre d'un réseau à deux dimensions, les zones de 30 strictions entre deux compartiments 4 et 5 sont élaborés par exemple par photolithographie d'un substrat semi-conducteur massif (silicium, germanium...) ou par recouvrement d'une forme obtenue par moulage ou emboutissage (par exemple films de diamant synthétique). Les éléments de focalisation de la lumière et du champ 35 électrique consistent en des dispositifs commerciaux (objectif optique ou fibre optique ou microélectrodes respectivement). Dans un second mode de réalisation, la source de lumière peut être une pointe SNOM obtenue par étirement submicronique d'une fibre-optique. Il est important de noter que dans le cas d'un réseau de pores planaires, les microélectrodes peuvent êtres introduites par les procédés classiques de microtechnologies à l'intérieur mêle du compartiment 4' (figure 2) situé entre deux pores série successifs. Le pore possède un compartiment dit donneur qui contient une espèce à transférer vers un autre compartiment dit accepteur. Plus précisément, l'une des microélectrodes doit être située dans le compartiment accepteur du pore sachant que chaque pore étant différencié possède un canal de sortie différencié permettant d'extraire les molécules séparées/modifiées. Le champ applicatif du dispositif (réseaux de pores) et du procédé de fonctionnalisation selon l'invention est directement lié à la mise en oeuvre des couches fonctionnelles introduites à la surface du (des) pore(s). II se concentre sur, d'une part, les propriétés de reconnaissance, de capture sélective d'espèces cibles par le pore pour : - leur numération (immobilisations réversible, ou détection du passage par induction d'un effet retard -chromatographie-) - leur détection (présence, une seule espèce détectée suffit comme pour la contamination bactérienne par exemple) Un pore peut jouer le rôle d'un micro ou nano bio-réacteur par activité photoélectrique de la fraction immobilisée sur les parois (figure 4a) ; on se reportera en particulier aux exemples VII à IX ci-dessous. Un autre aspect de l'invention est la possibilité d'utiliser le même dispositif pour générer des phénomènes d'activation secondaire. Il s'agit d'induire par la co-activation électrique-optique dans l'électrolyte et donc l'utilisation du couple électrons-photons, une réaction photo-électrique de nature électrochimique dirigée sur les parois du pore sur lesquelles un dépôt a été préalablement réalisé. Cette co-activation permet par exemple de catalyser des réactions ou de capturer des objets 30 sur la paroi interne 3' du pore (figure 4b). Un exemple de pore traversant est représenté à la figure 6a. II comporte une membrane 61 ménagée au fond d'une ouverture tronconique 62 d'un substrat 6 en Si monocristallin. Un détail de la membrane 61 d'épaisseur 10 pm est 35 représenté en encadré. Elle comporte un coeur de membrane 63 en Si d'épaisseur 2 pm recouvert d'un revêtement 64 enSiO2 de 4 pm d'épaisseur. Le diamètre nominal du pore cylindrique 3 est de 15 pm (figures 6a et 6b) et la rugosité de sa paroi 65 est ici de 0,5 pm. La figure 6b illustre la mise en oeuvre d'une activité sous l'action combinée de la lumière injectée dans le sens de la flèche F et d'un courant ou d'une tension entre les électrodes 1 et 2 disposés de part et d'autre du pore 3. La solution 4 et/ou la solution 5 est un électrolyte (solution aqueuse ou solution organique ionique) qui comporte une entité activable qui permet la fonctionnalisation du pore 3. Les entités activables sont par exemple : i) des monomères électropolymérisables, tels que les pyrroles, les thiophènes, les indoles, les anilines, les azines, les phénylènevinylènes, les phénylènes, les pyrènes, les furanes, les sélénophènes, les pyrridazines, les carbozoles, les acrylates, les méthacrylates et leur dérivés ; ii) les ions des métaux, tels que Cu, Ag, Au, Fe, Co, Ni, Cr, Ti, etc. et leurs complexes ou leur oxydes (un exemple de dépôt de métal est décrit par l'exemple I) ; iii) des dérivés porteurs de fonctions électrogreffables telles que les groupements diazonium ou -NH2; iv) les peintures électrophorétiques. Par exemple, une tension de 2V est appliquée entre les électrodes 1 et 2 distantes de 2 mm à 10 mm, ce qui correspond à un champ de 105 V/mm dans le pore. La valeur du champ dans le pore peut être comprise entre 103 V/mm et 107 V/mm. La lumière est apportée par exemple par une lampe halogène. Sa longueur d'onde est par exemple comprise entre 0,2 pm et 1 pm. Elle est préférentiellement amenée à la surface de la membrane 61 par une fibre optique. L'intensité de l'éclairement est avantageusement comprise entre 100 mW/cm2 et 500 W/cm2 et plus 30 particulièrement 1 W/cm2 et 100 W/cm2. Dans le cas de la fonctionnalisation par co-activation champ électrique lumière, par exemple avec une impulsion de tension de 2 V pendant 100 ms et une intensité lumineuse de 10 W/cm2, d'un micropore par un copolymère polypyrrole/polypyrrole-sonde ADN, lorsque le champ 35 électrique et la lumière sont appliqués, on constate une émission de fluorescence émanant de la paroi interne 3' du pore 3. Après la fonctionnalisation, le pore revêtu dudit copolymère est hybridé avec des Biotine-cible ADN, suivi par un couplage avec stéptavidine-phycoérythrine (SAPE) qui est une molécule fluorescente. Il est également possible de faire circuler un courant constant donné entre les deux électrodes, plutôt que d'appliquer une tension constante. Avec la même application de lumière que précédemment, on ne constate aucun effet avec un courant de 2 pA. Un effet de fluorescence apparaît avec un courant de 5 pA et avec un courant de 11 pA, l'effet de fluorescence est nettement plus important (figures 5f à 5i). En pratique, à titre d'exemple, on peut donc utiliser pour un pore de diamètre 15 pm, un courant d'intensité comprise entre 5 pA et 20 pA. En dessous de 5 pA, l'intensité du courant qui traverse le pore génère une différence de potentiel qui est trop faible pour permettre la fonctionnalisation de pore. Au dessus de 20 pA, le dépôt à la surface du pore devient trop important et il n'y a plus à proprement parler une fonctionnalisation locale de la paroi 3' du pore 3 car, le dépôt déborde sur la surface 61' de la membrane 61. Avec un courant de 11 pA (valeur optimale), le copolymère se dépose seulement à la surface intérieure 3' du pore. Ainsi, dans chaque application, on peut définir un niveau de courant minimal apte à la fonctionnalisation du pore, et un courant maximal pour lequel le dépôt devient trop important. Un exemple de fonctionnalisation électrochimique d'un nanopore est décrit ci-après. II s'agit d'un nanopore de 200 nm de diamètre sur une membrane de silicium recouverte par une couche de silice native (de quelque nanomètres d'épaisseur). L'expérience a été réalisée avec éclairage par lumière, et l'intensité de l'impulsion de courant qui est appliquée est d'environ 1 nA, valeur pour laquelle la densité de courant dans le nanopore est sensiblement égale à celle utilisée pour le micropore de l'exemple précédent. La densité du courant à travers le nanopore peut être par exemple comprise entre 0,2 A/cm2 et 10 A/cm2. On a préalablement déposé par exemple selon la procédure décrite ci-après dans l'Exemple V un copolymère polypyrrole/polypyrrole-NH2 dans le nanopore. Ensuite, la membrane est incubée dans un colloïde d'or, et rincée par H2O. Des nanoparticules d'or sont immobilisées dans le pore par les groupes -NH2. On voit une forte densité des nanoparticules d'or dans le nanopore fonctionnalisé. Cette fonctionnalisation électrochimique du nanopore qui permet l'immobilisation de nanoparticules d'or par des groupes NH2, ne se 5 produit pas dans les deux conditions suivantes : i) sans lumière sur une membrane semi conductrice par exemple en silicium ; ii) sur une membrane qui n'est pas semi conductrice par exemple en SiN avec ou sans lumière. 10 La technique n'est pas limitée par le diamètre de pore. II est valable pour les micropores, et aussi pour les nanopores; qu'ils soient traversants ou planaires. Des exemples de caractérisation sont donnés ci-après : EXEMPLE I : Dépôt de métal dans un micropore 15 Conditions expérimentales : a) Le micropore : le schéma (figure 6a) montre une puce qui comporte un micropore de 15 pm de diamètre (en encadré). La puce a été nettoyée par un mélange de H2SO4/H2O2, 3/1 (en volume) pendant 15 min, puis rincé par H2O et séché sous vide. Avant la fonctionnalisation, la puce 20 avec le micropore est traitée par un plasma 02 pendant 1 min à 100 W. La figure 6c montre le montage qu'on utilise pour la fonctionnalisation. Il comporte un dispositif 8 d'éclairement par fibre optique, la lumière étant générée par une lampe halogène. Une puce 6 qui comporte un pore traversant 3 est maintenu entre deux plaques 21 et 22 avec interposition 25 de joints toriques. L'ensemble est baigné par un électrolyte (figuré en grisé). Une tension électrique continue est appliquée entre les deux électrodes 1 et 2 par un potentiostat 7. bi) Electrolyte pour le dépôt d'or: pour 1 litre, HAuCI4 (24 mM) 30 dans une solution aqueuse d'H2SO4 (0.1 - 1 M). b2) Electrolyte pour le dépôt de cuivre: pour 1 litre, CuSO4 (24 mM) dans une solution aqueuse d'H2SO4 (0.1 - 1 M). c) Champ électrique : une différence de potentiel de 2V entre les deux électrodes est appliqué par le potentiostat 7 pendant une durée 35 comprise entre 30s et 300 s d) Lumière : un faisceau de lumière généré par une lampe halogène est amené à la surface d'électrolyte par une fibre optique, le diamètre de faisceau de lumière est de - 1 cm. Commentaire : Les photos de microscopie électronique à balayage (figures 7a et 7b) montrent clairement que des nanoparticules sont déposées sur la paroi du pore après la fonctionnalisation. L'analyse par spectroscope à rayon X dispersive en énergie EDX confirme que ce sont des nanoparticules d'or. Une application d'un tel dépôt métallique est la réalisation de vias par dépôt d'une couche métallique dans un canal vertical. Le canal vertical est gravé dans un substrat de silicium pour connecter électriquement la face supérieure et la face inférieure du substrat de silicium. Le dépôt métallique réalisant la connexion électrique dans le via peut être effectué à l'aide d'ions métalliques en solution ou à l'aide de particules métalliques capturées. Des exemples de la capture des particules dans un pore fonctionnalisé sont décrits ci-après (Exemples IV et VI). EXEMPLE Il : Effet de la lumière pendant le dépôt Conditions expérimentales : a) Micropore et montage: le même type de micropore et le 20 même montage que pour l'Exemple I. b) Composition de l'électrolyte : pour 1 litre, NaH2PO4 50 mM, NaCI 50 mM, Glycérol 10% v/v, pyrrole 20 mM, pyrrole-sondelip9 5pM. La pyrrole-sondelip9 est : pyrrole-5«T)Io-GAC CAT CGT GCG GGT AGG TAG ACC3' 25 c) Champ électrique : le montage est mis dans une cage de Faraday, une différence de potentiel de 2V entre les deux électrodes 1 et 2 est appliquée par le potentiostat 7 pendant 100 ms. d) Lumière : un faisceau de lumière généré par une lampe halogène est amené ou non à la surface d'électrolyte par une fibre optique 30 pendant la fonctionnalisation. Le diamètre de faisceau de lumière est de - 1 cm. Commentaire : Après l'hybridation avec des cibles Biotine-ciblelip9 et couplage avec des streptavidine-phycoérythrine (SAPE), les micropores sont 35 observés sous microscope à fluorescence. La présence de fluorescence (figure 8b) prouve la présence de copolymères déposés grâce à la fonctionnalisation. On voit clairement (figure 8a) qu'il n'y a pas de dépôt dans le pore s'il n'est pas éclairé pendant la fonctionnalisation, même si une différence de potentiel est appliquée. (Biotine-ciblelip9 = Biotine-eGGT CTA CCT ACC CGC ACG 5 ATG GTC 3» EXEMPLE III : Effet de l'intensité du champ électrique appliqué Conditions expérimentales : a) Micropore et montage : Le micropore et le montage sont le 10 même que pour les Exemples I et Il. Le copolymère est le même que pour l'exemple III. b) Electrolyte: pour 1 litre, 20 mM de pyrrole et 5 pM de pysondelip6 en tampon d'électro polymérisation (6g/L Na2HPO4, 2.9 g/L NaCl, 10 % en volume glycérol, 2% en volume acétonitrile), pour le dépôt de 15 copolymère ppy/ppy-ODN. c) Champ électrique : un courant de 2 pA (figure 9a), 5 pA (figure 9b), et 11 pA (figure 9c) entre les deux électrodes est appliqué respectivement sur trois micropores pendant 100ms par le potentiostat 7. d) Lumière : un faisceau de lumière généré par une lampe 20 halogène est amené à la surface de l'électrolyte, par une fibre optique. Le diamètre de faisceau de lumière est de - 1 cm. On applique des 'impulsions de 100 ms (A PRECISER : espacement des impulsions ; durée de leur application). Commentaire : 25 Après l'hybridation et couplage, les micropores sont caractérisés en microscope par fluorescence. On observe très clairement que les morphologies des dépôts sont différentes pour des intensités de courant différentes. Il existe un seuil de courant appliqué (différence de potentiel à travers le pore), au dessus duquel le copolymère est déposé localement dans 30 le pore. Mais quand le courant est plus grand (figure 9c), le copolymère déposé déborde sur la surface 61 de la membrane 6 supportant le micropore, en formant un anneau concentrique au micropore. EXEMPLE IV : Capture de microbilles dans un micropore fonctionnalisé 35 Fonctionnalisation du micropore : a) Micropore -et montage: le micropore et le montage sont le même que pour les exemples I à III. b) Composition de l'électrolyte : pour 1 litre, NaH2PO4 50 mM, NaCl 50 mM, Glycérol 10% en volume, pyrrole 20 mM, pyrrole-sondelip9 5pM. Pyrrole-sondelip9 = pyrrole5(T)Io-GAC CAT CGT GCG GGT AGG TAG ACC3' c) Conditions de fonctionnalisation : le montage est mis dans une cage de Faraday, et la surface de la puce est éclairé par une lampe halogène via une fibre optique. Un courant constant de 5 pA est appliqué par les deux électrodes situées de chaque coté du pore pendant 100 ms. La puce est ensuite rincée par H2O et séchée sous vide. On obtient un micropore fonctionnalisé par un copolymère polypyrrole/polypyrrole-sondelip9 (ppy/ppyzip9). d) Composition des tampons (pour 1 litre) Tampon PBS : tampon phosphate 10 mM, NaCl 137 mM, KCI 2.7 mM, pH = 7.4. Tampon de rinçage : tampon phosphate 10 mM, NaCI 537 mM, KCI 2.7 mM, Tween20 0.15% en volume, pH = 7.4. Tampon d'hybridation : tampon phosphate 10 mM, NaCI 1 M, KCI 2.7 mM, Polysorbate 20 (de marque Tween20) ; 0,15% en volume, de solution Denhart 50X commercialisée par INVITROGEN, 2% en volume d'ADN de sperme de Saumon 10 pg/mi, pH = 7.4. e) Prétraitement des microbilles 0.1 mL d'une suspension de microbilles en polystyrène (PS) de diamètre 10 pm fonctionnalisées par des streptavidines (la suspension est fournie par Bangs Laboratories, Inc) est d'abord rincée trois fois avec le tampon PBS et re-suspendue dans 0,5 mL de tampon de rinçage. Puis 0,1 mL de biotine-ciblelip9 (100 nM) en tampon de rinçage est ajouté dans la suspension de microbilles. Le mélange est agité pendant 30 min. Ensuite les microbilles sont rincées trois fois avec le tampon de rinçage et re-suspendues dans 0.5 mL de tampon de rinçage. Biotine-ciblelip9 = Biotine-5'GGT CTA CCT ACC CGC ACG ATG GTC 3' f) Capture des microbilles dans un micropore fonctionnalisé 35 La puce qui contient le micropore fonctionnalisé par ppy/ppyzip9 est suspendue par un support (figure 10a) dans le tampon d'hybridation. Le support 40 comporte un récipient 41 qui contient la solution 42 contenant les micro- ou nano-particules. Un substrat 43 présentant un ou plusieurs micro- ou nanopores 44 est posé sur un support 45 qui permet au substrat 43 de baigner dans la solution 42. 100 pl de la suspension de PS microbilles prétraitées est ajouté à la surface de la puce, et on la laisse incuber pendant 15 min. Ensuite, la puce est rincée par le tampon de rinçage et observée par un microscope optique. Comme illustré à la figure 10b, la capture se fait par l'interaction spécifique entre la paroi du micropore et la surface des microbilles, à savoir l'hybridation entre le sondelip9 et la ciblelip9. La première photo (figure 10c) montre une microbille capturée dans un micropore fonctionnalisé par ppy/ppy-zip9, et l'autre photo (figure 10d) qui correspond à un micropore non-fonctionnalisé montre qu'il n'y a pas de microbille prétraitée capturée dans le micropore non fonctionnalisé. La matière de la microparticule décrite ici est le polystyrène. On peut utiliser un autre type de polymère ou des particules métalliques, des particules d'oxyde inorganique, ou encore des objets biologiques, tels que des cellules, des bactéries, etc, ayant des diamètres micrométriques (par exemple entre 1 pm et 50 pm). EXEMPLE V : Fonctionnalisation électrochimique du nanopore par dépôt d'un copolymère : Conditions expérimentales : Le nanopore: une puce qui comporte un nanopore de 200 nm 25 avec une membrane en silicium. La puce a été nettoyée par un mélange de H2SO4/H2O2, 3/1, en volume pendant 15 min, puis rincée par H2O et séchée sous vide. Avant la fonctionnalisation, la puce avec le micropore est traitée par plasma 02 pendant 1 min à 100 W. Montage : le même montage que pour les Exemples II à v 30 précédents (figure 5c). Electrolyte : une solution en acétonitrile contient : pour 1 litre, 0.1 M tétrabutylammonium tétrafluoroborate (Bu4NBF4), 20 mM pyrrole et 5 mM pyrrole-NH2 (Pyrrole-(CH2)3-[O-(CH2)2]2-0-(CH2)3-NH2). Champ électrique : une courant constant de 1 nA est appliqué 35 entre les deux électrodes pendant 100 ms. Lumière : un faisceau de lumière généré par une lampe halogène est amené à la surface de l'électrolyte par une fibre optique ; le diamètre du faisceau de lumière est de - 1 cm. Le copolymère (polypyrrole/polypyrrole - NH2) est déposé sur 5 les parois du nanopore après la fonctionnalisation. EXEMPLE VI : Capture de nanoparticules dans un nanopore fonctionnalisé Un nanopore fonctionnalisé par exemple comme décrit dans l'Exemple V par du polypyrrole/polypyrrole-NH2 est immergé dans une 10 solution colloïdale d'or (20nm) pendant 18h, puis rincé par H2O et séché sous vide. Les nanoparticules peuvent être capturées grâce aux groupements -NH2. Cette capture peut s'effectuer en incubant le nanopore fonctionnalisé dans une suspension colloïdale d'or. On rince ensuite par H2O. Cette capture ne nécessite ni champ électrique dans le pore, ni excitation lumineuse du 15 pore. Elle met simplement en oeuvre l'interaction spécifique entre les groupements -NH2 et la surface de l'or. EXEMPLES VII à IX : Activation secondaire EXEMPLE VII La péroxydase du raifort (HRP) est une molécule qui est 20 capable de catalyser la réduction de l'eau oxygénée en H2O. HRP se réduit après la réduction de l'eau oxygénée. Dans ce contexte, on peut fonctionnaliser (figure 12a) le nanopore par l'HRP par la procédure de co-activation selon l'invention. La procédure décrite ci-dessus par l'Exemple V permet également de 25 fonctionnaliser un nanopore par un copolymère polypyrrole/polypyrrole - HRP à partir de 5 mM de pyrrole HRP. On évapore l'électrolyte et on utilise une circulation d'eau oxygénée. Si on applique à la paroi interne du nanopore fonctionnalisé un potentiel en présence d'une activation photonique, (comme illustré dans la figure 12 b) la paroi du nanopore est capable de fournir des 30 électrons au HRP, la réaction de réduction d'eau oxygénée peut être réalisée en continu. On ajoute de l'eau oxygénée dans un compartiment, et on récupère de l'eau dans l'autre compartiment. L'HRP sert à catalyser la réaction d'oxydation de l'eau oxygénée. Grâce à la co-activation, on peut démarrer ou arrêter la 35 réaction en allumant ou en éteignant la lumière même s'il y a toujours un potentiel (ou un courant) appliqué à travers le nanopore. En l'absence de lumière, la fonction de donneur d'électrons remplie par la paroi du pore n'existe plus puisqu'il n'y a plus de génération d'excitons. Ceci est seulement un exemple. Toutes autres réactions d'enzyme catalytique avec échange des électrons peuvent être réalisées dans des nanopores et contrôlées par la co-activation électrique et photonique. Une fois un dépôt réalisé par co-activation, l'application d'un potentiel (ou d'un courant) en présence d'une activation photonique permet de réaliser une réaction dans une solution ionique notamment aqueuse autre que l'électrolyte. Des molécules catalysées par l'enzyme immobilisé sur la paroi du pore sont alors transformées en d'autres molécules. Si la solution contient un donneur d'électrons carboné ou un accepteur d'électrons si l'enzyme est une réductase (au lieu du pyrrole HRP), on peut alors se dispenser d'appliquer une activation photonique, mais on ne peut plus alors arrêter ou démarrer la réaction qu'en supprimant ou en rétablissant ledit potentiel appliqué à la paroi du nanopore. EXEMPLES VIII et IX Les exemples suivants VIII et IX sont illustrés par des schémas représentatifs des nano-valves fabriquées par co-activation à base de polymère conducteur (figure 13 - Exemple VIII) et des ADNs (figure 14 - Exemple IX). Des polymères conducteurs (Exemple VIII) peuvent être déposés localement sur la paroi d'un nanopore par le procédé de coactivation selon l'invention qui est décrit notamment dans l'Exemple V. L'électrolyte est évacué une fois les polymères déposés. Un polymère conducteur possède un état oxydé et un état réduit selon le potentiel d'oxydation appliqué sur le support (il s'agit de la paroi du pore). Ce potentiel est par exemple compris entre -0,5 V et +1,5 V. Pour oxyder ou réduire les polymères déposés, il faut remplir le pore avec une solution ionique (qui conduit le courant). Elle peut être aqueuse ou organique. On peut aussi utiliser un liquide ionique. En fonction de la tension (ou du courant) appliqué, l'état du polymère change, la conformation des chaînes change aussi, ce qui provoque un changement de volume global du polymère, qui permet de fermer au moins partiellement, ou d'ouvrir le pore. Les polymères conducteurs peuvent être : polyacétylène (PA); 35 polypyrrole (PPy), polythiophène (PTh); poly-p-phénylène (PPP); polyaniline (PANI); polycarbazole; polyazulène; poly(isothionaphthalène); poly(dithienothiophène); poly(dithiénylbenzène); poly(éthylènedioxythiophène) (PEDOT); poly(3-alkylthiophène); poly(phénylenevinylène)(PPV); poly(thiénylènevinylène); poly(bipyrrole), poly(bithiophène), etc. Des nano-valves peuvent être aussi réalisées par fonctionnalisation de la paroi du nanopore par de l'ADN. (exemple IX) Les chaines ADN ont des charges négatives. Si on applique un potentiel positif sur la paroi du nanopore, les chaînes ADN s'agrègent et collent sur la paroi (l'état ouvert); par contre, si on applique un potentiel négatif sur la paroi, les chaînes s'écartent de la paroi.10 REVENDICATIONS1) Procédé de fonctionnalisation électrochimique d'une paroi interne d'un pore baigné par un électrolyte, caractérisé que ladite paroi est en un matériau semi-conducteur et en ce qu'il met en oeuvre une co-activation électrique et photonique, l'activation électrique étant obtenue par application d'une tension ou d'un courant entre des électrodes situées dans l'électrolyte de part et d'autre du pore, et l'activation photonique étant apte à générer des excitons dans la paroi du pore. 2) Procédé selon la revendication 1, caractérisé en ce qu'il 10 met en oeuvre au moins deux pores disposés en série entre lesdites électrodes. 3) Procédé selon la revendication 2, caractérisé en ce qu'il comporte au moins une source lumineuse activant photoniquement un des pores disposés en série. 15 4) Procédé selon la revendication 3, caractérisé en ce qu'au moins une source lumineuse est déplaçable pour permettre d'activer photoniquement l'un ou l'autre des pores disposés en série. 5) Procédé selon une des revendications précédentes, caractérisé en ce qu'il met en oeuvre au moins deux pores disposés en 20 parallèle. 6) Procédé selon la revendication 5, caractérisé en ce qu'une première électrode est disposée d'un côté des pores et est commune à l'ensemble des pores et en ce que de l'autre côté au moins une deuxième électrode est disposée en vis-à-vis d'un des pores disposés en parallèle pour 25 le fonctionnaliser sélectivement. 7) Procédé selon la revendication 6, caractérisé en ce qu'au moins une deuxième électrode est déplaçable de manière à être disposée en vis-à-vis de l'un ou l'autre des pores disposés en parallèle. 8) Procédé selon une des revendications 5 à 7, caractérisé en 30 ce qu'il comporte au moins une source lumineuse activant optiquement un des pores disposés en parallèle. 9) Procédé selon la revendication 8, caractérisé en ce qu'au moins une dite source lumineuse est déplaçable pour permettre d'activer photoniquement l'un ou l'autre des pores disposés en parallèle. 10) Procédé selon une des revendications précédentes, caractérisé en ce que le pore est en un semi-conducteur intrinsèque pourvu d'une couche de passivation. Il) Procédé selon une des revendications 1 à 9, caractérisé 5 en ce que le pore est en un semi-conducteur intrinsèque à très haute résistivité tel que le diamant polycristallin. 12) Procédé selon une des revendications précédentes, caractérisé en ce que le courant traversant le pore a une densité comprise par exemple entre 0,2 A/cm2 et 10 A/cm2. 10 13) Procédé selon une des revendications précédentes, caractérisé en ce qu'il met en oeuvre une fonctionnalisation électrochimique à l'aide d'une solution comprenant une entité électro-activable. 14) Procédé selon la revendication 13, caractérisé en ce que l'entité électro-activable est choisie parmi : 15 i) des monomères électropolymérisables, tels que les pyrroles, les thiophènes, les indoles, les anilines, les azines, les phénylènevinylènes, les phénylènes, les pyrènes, les furanes, les sélénophènes, les pyrridazines, les carbozoles, les acrylates, les méthacrylates et leur dérivés ; 20 ii) les ions des métaux, tels que Cu, Ag, Au, Fe, Co, Ni, Cr, Ti, etc. et leurs complexes ou leur oxydes ; iii) des dérivés porteurs de fonctions électrogreffables telles que les groupements diazonium ou -NH2 ; iv) les peintures électrophorétiques. 25 15) Procédé selon une des revendications 1 à 12, caractérisé en ce qu'il met en oeuvre un dépôt de métal sur la paroi d'au moins un pore, à l'aide d'un électrolyte comportant un acide et un composé comprenant ledit métal. 16) Procédé selon une des revendications 1 à 12, caractérisé 30 en ce qu'il met en oeuvre la capture sur la paroi du pore de microbilles à partir d'une suspension dans un tampon d'hybridation de microbilles fonctionnalisées par des molécules cibles, la paroi du pore ayant été fonctionnalisée par co-activation électrique et photonique par des molécules sondes homologues des molécules cibles. 35 17) Procédé selon une des revendications 1 à 12, caractérisé en ce qu'il met en oeuvre une étape de dépôt par ladite co-activation dans unélectrolyte d'un enzyme catalytique assurant une catalyse par échange d'électrons. 18) Procédé selon la revendication 17, caractérisé et en ce qu'il met en oeuvre l'application à ladite paroi du pore d'un potentiel pour générer une réaction catalytique dans une solution ionique traversant le pore, cette solution ionique contenant un type de molécule qui, catalysé par l'enzyme catalytique greffé par co-activation, peut être transformé en un autre type de molécule, une fonction de donneur ou d'accepteur d'électrons étant assurée soit par activation photonique, soit par la présence en solution d'un donneur ou d'un accepteur d'électrons carboné. 19) Procédé selon la revendication 18, caractérisé en ce qu'il met en oeuvre une étape de dépôt par ladite co-activation d'une molécule apte à catalyser la réduction de l'eau oxygénée en H20 et une étape d'application à la paroi interne du nanopore dudit potentiel pour réduire en H20 de l'eau oxygénée qui circule à travers le pore. 20) Procédé selon une des revendications 1 à 12, caractérisé en ce qu'il met en oeuvre une étape de dépôt par ladite co-activation d'une espèce sensible soit à un effet redox provoquant un gonflement, soit à un effet électrostatique de répulsion, par exemple un dépôt d'un polymère conducteur ou d'un ADN, et une étape d'application à ladite paroi du pore d'une tension pour obtenir un changement de volume du polymère ou de l'ADN.